(57)【要約】【課題】熱伝導性に優れ、成形性も損なうことなく、銅箔との接着力も十分に備えた熱伝導性樹脂シート、熱伝導板、熱伝導性プリント配線板及び放熱部材を提供する。【解決手段】平均繊維径０．５〜１０μｍ、繊維長さ２５ｍｍ以下の炭素繊維２をバインダー樹脂で接合した炭素繊維不織布に、無機充填剤４を含む熱硬化性樹脂３を含浸したプリプレグからなる熱伝導性樹脂シートであって、無機充填剤として熱伝導率２０Ｗ／ｍ・Ｋ以上のものを含む熱伝導性樹脂シート１、及びそれを用いた熱伝導板、熱伝導性プリント配線板並びに放熱部材。【選択図】図１
2010053224.tif 000002
【特許請求の範囲】
【請求項１】
平均繊維径０．５〜１０μｍ、繊維長さ２５ｍｍ以下の炭素繊維をバインダー樹脂で接合した炭素繊維不織布に、無機充填剤を含む熱硬化性樹脂組成物を含浸したプリプレグからなる熱伝導性樹脂シートであって、
前記無機充填剤として、熱伝導率が２０Ｗ／ｍ・Ｋ以上のものを含むことを特徴とする熱伝導性樹脂シート。
【請求項２】
前記炭素繊維が、炭素化され、黒鉛化された炭素繊維であることを特徴とする請求項１に記載の熱伝導性樹脂シート。
【請求項３】
前記熱硬化性樹脂組成物が、（Ａ）エポキシ樹脂と、（Ｂ）エポキシ樹脂用硬化剤と、（Ｃ）硬化促進剤と、（Ｄ）無機充填剤と、を必須成分とし、前記（Ｄ）無機充填剤が樹脂組成物中に１５〜８５質量％の割合で含有することを特徴とする請求項１又は２記載の熱伝導性樹脂シート。
【請求項４】
前記（Ｄ）無機充填剤の質量平均粒径Ｄ５０が１〜３０μｍであることを特徴とする請求項１乃至３のいずれか１項記載の熱伝導性樹脂シート。
【請求項５】
請求項１乃至４のいずれか１項記載の熱伝導性樹脂シートを１枚又は複数枚重ね合わせ、加熱加圧一体に成型してなることを特徴とする熱伝導板。
【請求項６】
前記熱伝導板の表面を研削することで、内包する炭素繊維を露出させたことを特徴とする請求項５記載の熱伝導板。
【請求項７】
請求項５又は６記載の熱伝導板の片面又は両面に、金属板を積層一体化したことを特徴とする金属張り熱伝導板。
【請求項８】
請求項７記載の金属張り熱伝導板の外側に接着された金属板を加工することで、表面に導電性回路を形成したことを特徴とする請求項７記載の熱伝導性プリント配線板。
【請求項９】
請求項８記載の熱伝導性プリント配線板の表面の一部を研削することによって、内包する炭素繊維を露出させたことを特徴とする放熱部材。
【発明の詳細な説明】
【技術分野】
【０００１】
本発明は、電子機器の熱源から発生した熱を、熱拡散等により放熱を行うのに適した熱伝導性樹脂シート、熱伝導板、熱伝導性プリント配線板及び放熱部材に関する。
【背景技術】
【０００２】
従来、電子機器、電子部品等が発熱した際の放熱手段としては、熱伝導性の高い金属、たとえば銅やアルミニウム等からなる放熱体を用いて空気中へ熱を拡散することが行われていた。しかしながら、技術の進展に伴い、軽量化や素子の微細化が求められるようになり、それに加え、従来の放熱体では発熱量の増加にも対応しきれなくなりつつある。
【０００３】
また、例えば、ＬＥＤは各種ランプに比較して一般的に小型、低消費電力、長寿命等の利点を有しており次世代照明として期待されているが、その自己発熱によって、ＬＥＤ装置内部の温度が上昇し、その結果、ＬＥＤの発光効率の低下や照射光量が低減するという短所を有しており、その放熱機構の改善が急務である。このため、より高い熱伝導性を有する高熱伝導部材が要求されている。
【０００４】
このような要求により、軽量化、素子の微細化等に対応する高熱伝導部材としては、シリコーン樹脂や熱可塑高分子マトリックスにグラファイト粉末を分散させることによって、熱伝導特性を改善した熱伝導部材（例えば、特許文献１〜７参照。）やフレーク状グラファイト粒子を重合体結合体と共に圧縮成型した部材（例えば、特許文献８、９参照）等が提案されている。
【特許文献１】特開昭６１−１４５２６６号公報
【特許文献２】特開平０１−０４０５８６号公報
【特許文献３】特開平０３−００９５５２号公報
【特許文献４】特開平０９−１０２５６２号公報
【特許文献５】特開平０９−２８３９５５号公報
【特許文献６】特開２００２−３６３４２１号公報
【特許文献７】特開２００３−１０５１０８号公報
【特許文献８】特開平０１−００９８６９号公報
【特許文献９】特開平１１−００１６２１号公報
【発明の開示】
【発明が解決しようとする課題】
【０００５】
しかしながら、熱伝導性の高いグラファイト粉末を樹脂や高分子マトリックスに分散させた場合、樹脂や高分子マトリックスは一般に熱伝導性が低く、またグラファイトの充填量を上げると成形性に不利になるため、高い熱伝導性を得ることは困難であった。また、圧縮成型では金型が必要になるという課題があった。
【０００６】
そこで、本発明は、このような欠点を克服し、熱伝導性に優れ、成形性も損なうことなく、銅箔との接着力も十分に備えた熱伝導性樹脂シート、熱伝導板、熱伝導性プリント配線板及び放熱部材を提供しようとするものである。
【課題を解決するための手段】
【０００７】
本発明者は、上記のような従来の課題を解決するために鋭意研究を重ねた結果、短繊維炭素繊維不織布に熱硬化性樹脂を含浸させて得られるプリプレグを形成する際に、熱硬化性樹脂として熱伝導性無機充填材を含む樹脂を用いることによって、該無機充填材が不織布中に分散、炭素繊維相互間に介在させることにより良好な熱伝導性が得られることを見出し、本発明を完成するに至った。
【０００８】
すなわち、本発明の熱伝導性樹脂シートは、平均繊維径０．５〜１０μｍ、繊維長さ２５ｍｍ以下の炭素繊維をバインダー樹脂で接合した炭素繊維不織布に、無機充填剤を含む熱硬化性樹脂を含浸したプリプレグからなる熱伝導性樹脂シートであって、無機充填剤として熱伝導率２０Ｗ／ｍ・Ｋ以上のものを含むことを特徴とするものである。
【０００９】
また、本発明の熱伝導板は、本発明の熱伝導性樹脂シートを１枚又は複数枚重ね合わせ、加熱加圧一体に成型してなることを特徴とするものである。
【００１０】
さらに、本発明の熱伝導性プリント配線板は、本発明の金属張り熱伝導板の外側に接着された金属板を加工することで、表面に導電性回路が形成されたことを特徴とするものである。
【００１１】
最後に、本発明の放熱部材は、本発明の熱伝導性プリント配線板の表面の一部を研削することによって、内包する炭素繊維を露出させたことを特徴とするものである。
【発明の効果】
【００１２】
本発明の熱伝導性樹脂シートによれば、放熱効率が高く、成形性にも優れた樹脂シートを提供することができ、これを用いた熱伝導板、熱伝導性プリント配線板及び放熱部材は、放熱効率の高いものとして発熱体を用いる電気・電子部品用の放熱部材として好適なものである。
【発明を実施するための最良の形態】
【００１３】
以下、本発明について図面を参照しながら詳細に説明する。
【００１４】
まず、図１には、本発明の熱伝導性樹脂シートの一実施形態を示した。この図１に示した熱伝導性樹脂シート１は、炭素繊維２と、熱硬化性樹脂３と、無機充填材４と、から構成されている。
【００１５】
ここで用いる炭素繊維２は、高い熱伝導率を有する黒鉛質炭素繊維であり、このような炭素繊維からなる不織布を用いるものである。黒鉛質炭素繊維は、ＰＡＮ系炭素繊維でもピッチ系炭素繊維でもどちらも使用できるが、高い熱伝導率が得られるピッチ系炭素繊維がより好適に使用できる。
【００１６】
ピッチ系炭素繊維は石油ピッチ又は石炭ピッチのうち、異方性ピッチを原料として、熔融紡糸、不融化、炭化などの工程を経て、最終的に１６００℃〜３０００℃程度の高温で熱処理することによって黒鉛化して製造されている。この高温での熱処理によって、黒鉛結晶の層間隔が狭くなると共に同時に結晶子の大きさが大きくなり、黒鉛の熱伝導性や電気伝導性が高くなることが知られている。
【００１７】
ここで用いる炭素繊維は、その繊維径が、熱硬化性樹脂バインダーの付与性、接着固定性、経済性などの点から０．５〜１０μｍ程度の炭素繊維が好ましい。また、本発明の炭素繊維の線維長は比較的自由度が高く、炭素繊維が均一に分散した状態にすることができるように２５ｍｍ未満であることが好ましく、１５ｍｍ以下であることがより好ましい。繊維長の下限は、特に限定するのもではないが、この炭素繊維から不織布を形成したときに、その引っ張り強さ等の強度が低下しないように、３ｍｍ以上であることが好ましい。
【００１８】
このような炭素繊維から炭素繊維ウェブが形成されるが、炭素繊維ウェブは従来から一般的に行なわれている湿式抄造法又は乾式の繊維ウェブ製造装置により製造する方法で得ることができる。
【００１９】
そして、得られた炭素繊維ウェブは、アクリル樹脂やエポキシ樹脂などの熱硬化性樹脂バインダーが液体の場合には含浸、固体の場合には散布、などの方法で付与した後、未架橋状態で１４７２Ｐａ以上の面圧で加熱加圧処理することにより、熱硬化性樹脂バインダーを架橋硬化させて、炭素繊維不織布とすることができる。
【００２０】
そして、得られた炭素繊維不織布に、熱硬化性樹脂組成物を含浸して炭素繊維２と熱硬化性樹脂３とからなるプリプレグを形成するが、このとき用いる熱硬化性樹脂としては、エポキシ樹脂、ポリイミド樹脂、不飽和ポリエステル樹脂、フェノール樹脂等が挙げられる。そして、この熱硬化性樹脂組成物には、無機充填材４を配合して炭素繊維不織布の含浸用の樹脂組成物とするものである。
【００２１】
ここで、熱硬化性樹脂としてエポキシ樹脂を用いる場合を例に、樹脂組成物の成分のより具体的な組合せを説明する。このとき樹脂組成物は、例えば、（Ａ）エポキシ樹脂と、（Ｂ）エポキシ樹脂用硬化剤と、（Ｃ）硬化促進剤と、（Ｄ）無機充填材とを必須成分とし、このとき、（Ｄ）無機充填材を接着剤組成物全体に対し、１５〜８５質量％の割合で含有するものであることが特に好ましい。
【００２２】
ここで、本発明に用いる（Ａ）エポキシ樹脂としては、１分子中に２個以上のエポキシ基を有するエポキシ樹脂であれば特に限定されないが、例えば、ビスフェノールＡ型エポキシ樹脂、ビスフェノールＦ型エポキシ樹脂、ノボラック型エポキシ樹脂、グリシジルエーテル型エポキシ樹脂、脂環式エポキシ樹脂、複素環式エポキシ樹脂等のエポキシ樹脂、ビフェニル骨格を含有するような多官能のエポキシ樹脂のいずれか、又はこれらの２種以上を混合したものを使用することができる。
【００２３】
また、樹脂組成物に難燃性を付与する場合は、一般的な難燃機構をもたせたエポキシ樹脂、例えば、ブロモ化エポキシ樹脂、リン変性エポキシ樹脂等を使用することにより達成することができる。
【００２４】
これらのエポキシ樹脂は、通常、溶剤に溶解して使用することができ、その溶剤としては、エポキシ樹脂、エポキシ樹脂用硬化剤、エポキシ樹脂用硬化促進剤を溶解するものであればよく、接着剤の塗布乾燥工程において溶剤が残留しないように沸点が１６０℃以下のものであることが好ましい。
【００２５】
溶媒の具体的なものとしては、アセトン、メチルエチルケトン、シクロヘキサノン、エチルセロソルブ、メチルセロソルブ、トルエン等が挙げられ、これらは単独又は２種以上混合して使用することができる。
【００２６】
本発明に用いる（Ｂ）エポキシ樹脂用硬化剤としては、通常、エポキシ樹脂の硬化に使用されている化合物であれば特に制限なく使用することができ、例えば、アミン硬化系としては、ジシアンジアミド、芳香族ジアミン等が挙げられ、フェノール硬化系としてはフェノールノボラック樹脂、クレゾールノボラック樹脂、ビスフェノールＡ型ノボラック、トリアジン変性フェノールノボラック樹脂等が挙げられ、これらは単独又は２種以上を混合して使用することができる。
【００２７】
本発明に用いる（Ｃ）硬化促進剤としては、通常、エポキシ樹脂の硬化促進剤に使用されているものであり、２−エチル−４−イミダゾール、１−ベンジル−２−メチルイミダゾール等のイミダゾール化合物、三フッ化ホウ素アミン錯体、トリフェニルホスフィン等が挙げられる。これらの硬化促進剤は単独又は２種以上混合して用いることができる。
【００２８】
本発明に用いる（Ｄ）無機充填剤は、熱伝導率が２０Ｗ／ｍ・Ｋ以上の無機充填材を少なくとも１種類含有しているものであり、該無機充填材を含有させることによって、プリプレグが良好な熱伝導性を有するようにすることができる。
【００２９】
ここで、熱伝導率が２０Ｗ／ｍ・Ｋ以上の無機充填材としては、窒化ホウ素（熱伝導率：６０Ｗ／ｍ・Ｋ、密度：２．３ｇ／ｃｍ３）、窒化珪素（熱伝導率：３０Ｗ／ｍ・Ｋ、密度：３．２ｇ／ｃｍ３）、窒化アルミニウム（熱伝導率：１７０〜２００Ｗ／ｍ・Ｋ、密度：３．３ｇ／ｃｍ３）、アルミナ（熱伝導率：２０〜３０Ｗ／ｍ・Ｋ、密度：３．９ｇ／ｃｍ３）等が挙げられる。
【００３０】
なかでも、凝集粒状の窒化ホウ素のものがより好適に用いられる。その理由は、密度が比較的小さいことから同じ質量比率では、より大きな体積効果が得られること、鱗片状（平板状）と比較して凝集粒状は全方位に存在する炭素繊維との良好な接続が得られるためである。
【００３１】
また、本発明に用いる（Ｄ）無機充填材としては、ＪＩＳ  Ｋ３３６２記載の標準篩い分け機械による篩い分け方法によって測定される粒度から求められる質量平均粒径Ｄ５０が１〜３０μｍの無機充填材が好ましく使用できる。質量平均粒径Ｄ５０が１μｍより小さいと図２（ａ）にあるように充填による接点効果が得られなくなる可能性が高くなり、また質量平均粒径Ｄ５０が３０μｍを超えると図２（ｂ）にあるように炭素繊維間に良好に充填できなくなる可能性が高くなる。
【００３２】
これらと共に使用できる無機充填剤としては、特に制限なく、熱伝導率が２０Ｗ／ｍ・Ｋ未満の各種公知なものを併用することができる。例えば、水酸化アルミニウム、酸化ケイ素、酸化マグネシウムなどがある。耐薬品性が必要な用途には、アルミナ、水酸化アルミニウムが特に好ましく使用できる。
【００３３】
ここで、熱伝導率が２０Ｗ／ｍ・Ｋ未満の無機充填材を併用した場合には、用いる無機充填材全量における熱伝導率が２０Ｗ／ｍ・Ｋ以上の無機充填材の配合割合を体積比で２０％以上とすることが好ましく、３０％以上とすることが特に好ましい。
なお、本明細書において、熱伝導率は、レーザーフラッシュ法熱定数測定装置（真空理工株式会社製、商品名：ＴＣ−７０００型）を用いて測定したものである。
【００３４】
そして、無機充填剤の配合量は樹脂組成物全量中１５〜８５質量％であることが好ましく、４０〜８０質量％であることが特に好ましい。１５質量％以下であると充分な熱伝導率が得られず、８５質量％以上になると炭素繊維不織布への含浸性に劣るとともに、樹脂シートとその外側に配した金属板との接着力が弱くなる傾向にあるからである。
【００３５】
その他、この樹脂組成物には、必要に応じてエラストマー、レベリング剤、老化防止剤、可塑剤、顔料、染料、着色剤、酸化防止剤等の成分を、本発明の作用を阻害しない範囲で添加することができる。
【００３６】
本発明に用いる（Ａ）〜（Ｄ）の樹脂組成物の構成成分の配合割合は、（Ａ）エポキシ樹脂１００質量部に対して、次の範囲の配合割合で用いることができ、（Ｂ）エポキシ樹脂用硬化剤は２〜５０質量部の範囲であることが好ましく、（Ｃ）硬化促進剤は０．０１〜５質量部の範囲であることが好ましい。このとき、（Ｂ）エポキシ樹脂用硬化剤の配合量は、（Ａ）エポキシ樹脂と（Ｂ）エポキシ樹脂用硬化剤の当量比、すなわち、エポキシ基の数に対する、硬化剤のエポキシ基と反応する官能基（アミン基、水酸基等）の数の比が０．５〜１．５の範囲であることが特に好ましい。
【００３７】
これらの成分に加えて、難燃性を付与する場合には、臭素化合物、リン化合物、金属水和物を添加することができ、さらには必要に応じて微粉末の無機質又は有機質の充填剤、顔料、劣化防止剤等を本発明の効果を阻害しない範囲で添加配合することができる。
【００３８】
以上に述べた本発明の接着剤組成物は、これをアセトン、メチルエチルケトン、シクロヘキサノン、エチルセロソルブ、メチルセロソルブ、トルエン等の好適な有機溶剤で希釈して樹脂溶液となし、これを炭素繊維不織布に含浸、乾燥することにより接着シートを製造することができる。
【００３９】
この熱伝導性樹脂シート１の製造方法は、上記でも説明しているが、図面を参照しながら改めて説明する。図３に記載されているように、まずは炭素繊維２を用意し（図３（ａ））、これを湿式抄造法等により炭素繊維ウェブ５とする（図３（ｂ））。次に、得られた炭素繊維ウェブ５は、アクリル樹脂やエポキシ樹脂などの熱硬化性樹脂バインダーが付与され、加熱加圧処理することにより、熱硬化性樹脂バインダーを架橋硬化させて、炭素繊維不織布６とする（図３（ｃ））。この炭素繊維不織布６に熱硬化性樹脂組成物を含浸させて熱伝導性樹脂シート１を得る（図３（ｄ））。
【００４０】
そして、このようにして得られた熱伝導性樹脂シートの１枚又は複数枚を重ね合わせ、これを加熱加圧一体に成形して熱伝導板とすることができる。この成形の際、１４０〜１９０℃、１〜１０Ｐａで２０〜１５０分間の条件で加熱加圧することが好ましい。また、熱伝導性樹脂シートに金属板、離型フィルム等を重ねて熱伝導板とすることもできる。
【００４１】
このような熱伝導板は、加工も容易で、形状の自由度の高い熱伝導板として好適に利用できると共に、炭素繊維が熱硬化した樹脂により固定されているため、炭素繊維の飛散を防ぐことができる。そして、加工の際、熱伝導板の表面の全面又は一部を研削して内包する炭素繊維を露出させることによって、熱放出対象部分への放熱を促進させることができ放熱効率をより一層高めた熱伝導部材とすることができる。
【００４２】
また、この熱伝導板の表面に金属板を接続して設ければ、熱伝導板を通じて伝導されてくる発熱体の熱を放出するための熱放出対象部分に対して、金属板が熱的に接続する熱的接続部となることにより、発熱体の発生する熱が、熱伝導板及び金属板を通じて熱放出対象部分に伝えられる。熱放出対象部分は、金属板に対して直接ビス止め又ははんだ付けにより固定され、発熱体から伝えられた熱を金属板を介して熱放出対象部分に伝え、放出することができる。
【００４３】
そして、このような熱伝導板を成形する方法は、例えば、図４に示したように、熱伝導性樹脂シート１を複数枚重ね合わせ、その最外層に金属板７と、他方の最外層に離型フィルム８とを重ね（図４（ａ））、これを加熱・加圧一体成型することにより金属板付き熱伝導板１０とすることができる（図４（ｂ））。このとき熱伝導性樹脂シート１は積層体１１として一体になっている。
【００４４】
ここで金属板７としては、アルミニウム、ステンレス等が使用でき、この熱伝導板を、プレス加工などの外形加工を行うことにより意匠性に優れるとともに、熱伝導性の高い筐体を得ることもできる。例えば、木工法により得られた筐体は強度が高く、かつ薄型化が可能であることから、小型軽量の要求が高い携帯用電子機器に好適に使用することができる。
【００４５】
これにより、発熱体の発生する熱は、熱伝導板の特性である良好な熱伝導性を利用して、金属板に伝えることができ、金属板に伝えられた熱は熱放出対象部分に効率よく伝えられ放出されるため、本発明の熱伝導板によれば発熱体の熱を簡単かつ確実に放出することができる。
【００４６】
さらに、この熱伝導板１０について、金属板７を取り付ける装置等の形状に応じて加工し、積層体１１は、表面積を大きくとれるような形状、例えば、断面積が波状となる形状に加工することで、その放熱効率を向上させることができる（図４（ｃ））。この加工の際、積層体１１の表面を研削して内部の炭素繊維を表面に露出させることによっても放熱効率を向上させることができる。このように熱伝導板１０を加工することで、製品に適用することができる放熱部材２０とすることができる。
【００４７】
また、本発明の熱伝導性樹脂シートは、これを用いて高熱伝導プリント配線板を製造することもできる。例えば、図５に示したように、熱伝導性樹脂シート１の１枚又は複数枚を重ね合わせて、その最外層には銅箔３１付きカバーレイ３２を積層して、熱伝導板の製造と同様に加熱加圧一体に成形することで銅箔付き積層板３０とする。このとき、他方の面には離型フィルム８を重ねて成形をしてもよい。
【００４８】
そして、得られた銅箔付き積層板３０の銅箔３１を、定法により加工して導電性回路３１ａを形成することで、高熱伝導プリント配線板４０を得ることができる。このようにして製造された高熱伝導プリント配線板４０は、放熱性に優れ、放熱部材一体型の実装基板として用いることができる。
【００４９】
そして、図６に示したように、この高熱伝導プリント配線板４０に、半導体チップ等の発熱体５１を実装し、積層体１１部分を放熱効率を高めるように加工すれば、放熱部材が一体化された半導体装置とすることができ、例えば、発熱体５１としてＬＥＤ等の発光部品を用いれば、放熱効果の高いＬＥＤ照明ユニットとすることができる。
【００５０】
本発明によれば、発熱部品の実装基板として好適に使用することのできる実装基板が得られ、この基盤を用いることにより放熱部材一体型の放熱システムを形成することができる。
【実施例】
【００５１】
以下、本発明を実施例及び比較例により説明するが、本発明はこれらの実施例及び比較例によって限定されるものではない。以下の実施例及び比較例において「部」とは「質量部」を意味する。
【００５２】
（参考例１）炭素繊維不織布の製造
まず、図３に示すように、炭素短繊維（日本グラファイトファイバー製、商品名：ＸＮ−１００；繊維径１０μｍ、繊維長２５ｍｍ）を原料として、スラリーを形成した後、短網傾斜方式による湿式抄造法により、目付け７５ｇ／ｃｍ２の炭素繊維ウェブを得た。この炭素繊維ウェブにフェノールノボラック型エポキシ樹脂と脂肪族ポリアミンの硬化剤からなる水溶性熱硬化性バインダーを固形分で４ｇ／ｍ２含浸し、１２０℃で予備乾燥した後、平板プレスにて面圧１４７２０Ｐａ、温度１８０度で５秒間、加熱加圧した後１５０度で３分間熱処理を行い、炭素繊維不織布を得た。
【００５３】
（実施例１）
（Ａ）成分のエポキシ樹脂としてエポキシ樹脂（ジャパンエポキシレジン株式会社製、商品名：ＹＸ４０００Ｈ；エポキシ当量  １９５）を２３部、（Ｂ）成分のエポキシ樹脂用硬化剤としてジシアンジアミドを１．２部、（Ｃ）成分の硬化促進剤として２−エチル−４−メチルイミダゾールを０．０５部、（Ｄ）成分の無機充填剤として窒化ホウ素（電気化学工業株式会社製、商品名：ＳＧＰＳ；質量平均粒径  １２μｍの凝集球状粒子、熱伝導率  ８０Ｗ／ｍ・Ｋ）を２５部及びアルミナ（昭和電気工業株式会社製、商品名：ＡＬ−４３ＰＣ；平均粒径  ４μｍ、熱伝導率３６Ｗ／ｍ・Ｋ）を４０部使用した。
【００５４】
これらの成分をメチルエチルケトン／ジメチルホルムアミド＝６／４（質量比）の混合溶媒に溶解又は分散させ、これを参考例１で得られた炭素繊維不織布（７５ｇ／ｍ２）に塗布含浸し、１８０℃で３分間乾燥することで、樹脂質量比率  ６０％の熱伝導性樹脂シート（プリプレグ）を製造した。
【００５５】
上記、熱伝導性樹脂シート（プリプレグ）を５枚、さらにその両面に厚さ５０μｍの離型フィルム（三井化学株式会社製、商品名：ＴＰＸ）を配置して、１７０℃に加熱した熱盤に挟み、５ＭＰａの圧力で９０分間加熱加圧一体に成形して熱伝導板を製造した。
【００５６】
（実施例２）
（Ａ）成分のエポキシ樹脂を２５部、（Ｂ）成分のエポキシ樹脂用硬化剤を１．４部とし、（Ｄ）成分の無機充填材としては、窒化ホウ素を２６部とし、アルミナの代わりに窒化ケイ素（電気化学工業株式会社製、商品名：ＳＮ−ＦＩ；質量平均粒径  ２．４μｍ、熱伝導率  ３０Ｗ／ｍ・Ｋ）３６部を使用した以外は実施例１と同様に操作を行い、熱伝導性樹脂シート及び熱伝導板を製造した。
【００５７】
（実施例３）
（Ｄ）成分の無機充填材として、アルミナの代わりに他のアルミナ（昭和電気工業株式会社製、商品名：ＡＳ−１０；平均粒径  ４０μｍ、熱伝導率  ３６Ｗ／ｍ・Ｋ）に置き換えた以外は実施例１と同様に操作を行い、熱伝導性樹脂シート及び熱伝導板を製造した。
【００５８】
（実施例４）
（Ａ）成分のエポキシ樹脂を５４部、（Ｂ）成分のエポキシ樹脂用硬化剤を２．９部、（Ｃ）成分の硬化促進剤を０．１部とし、（Ｄ）成分としては窒化ホウ素のみを用い、これを９部使用した以外は実施例１と同様に操作を行い、熱伝導性樹脂シート及び熱伝導板を製造した。
【００５９】
（実施例５）
（Ａ）成分のエポキシ樹脂を１５部、（Ｂ）成分のエポキシ樹脂用硬化剤を０．９部とし、（Ｄ）成分としては窒化ホウ素のみを用い、これを９５部使用した以外は実施例１と同様に操作を行い、熱伝導性樹脂シート及び熱伝導板を製造した。
【００６０】
（実施例６）
（Ｄ）成分の窒化ホウ素の代わりに他の窒化ホウ素（電気化学工業社製、商品名：ＭＧＰ；質量平均粒径  １３μｍの鱗片状粒子、熱伝導率  ８０Ｗ／ｍ・Ｋ）を２５部使用した以外は実施例１と同様に行い、熱伝導性樹脂シート及び熱伝導板を製造した。
【００６１】
（比較例１）
（Ａ）成分のエポキシ樹脂を１７部、（Ｂ）成分のエポキシ樹脂用硬化剤を０．９部、（Ｄ）成分としてシリカ（熱伝導率  ２Ｗ／ｍ・Ｋ）のみを７５部使用した以外は実施例１と同様に操作を行い、熱伝導性樹脂シート及び熱伝導板を製造した。
【００６２】
（比較例２）
炭素繊維不織布の代わりにガラス短繊維不織布（７５ｇ／ｍ２）を使用した以外は実施例１と同様に操作を行い、熱伝導性樹脂シート及び熱伝導板を製造した。
【００６３】
（金属板付き熱伝導板の製造）
実施例１〜６及び比較例１，２において製造された熱伝導性樹脂シートごとに、それぞれ５枚重ね合わせ、その一方の面に離型フィルム（三井化学製、製品名  ＴＰＸ）、他方の面に１５０μｍの銅箔を配した後、これをステンレス板に扶持して、１７０度に加熱した熱盤に挟み、５ＭＰａの圧力で９０分間加熱加圧一体に成形して、８種類の金属板付き熱伝導板を製造した。
【００６４】
さらに、外形加工機にて、熱伝導性樹脂シートの積層体部分を所定の形状及び寸法に加工して、表面積を大きくするとともに炭素繊維を露出するようにして金属板つき放熱部材を得た。
【００６５】
（熱伝導性プリント配線板の製造）
実施例１〜６及び比較例１，２において製造された熱伝導性樹脂シートごとに、それぞれ５枚重ね合わせ、さらに表裏に離型フィルム（三井化学製、製品名  ＴＰＸ）を配した後、これをステンレス板に扶持して、１７０度に加熱した熱盤に挟み、５ＭＰａの圧力で９０分間加熱加圧一体に成形して熱伝導板を製造した。
【００６６】
上記熱伝導板の上面に銅箔付きカバーレイ（京セラケミカル製、製品名：ＴＦＡ−５６０）を重ね合わせ、熱プレスにより１６０℃、５ＭＰａの条件で１時間加熱加圧接着し、炭素繊維不織布−エポキシ銅張り積層板を製造した。
【００６７】
得られた銅張り積層板の銅箔面にエッチングレジストを形成し、写真法にて回路パターンを形成し、塩化第二銅で余分な銅箔をエッチング除去して印刷回路を形成して、８種類の熱伝導性プリント配線板を製造した。
【表１】
2010053224.tif 000003
〔試験例〕
次に、熱伝導率、銅箔引き剥がし強さ、半田耐熱性について次のように試験を行い、実施例及び比較例で得られた熱伝導性樹脂シート、積層板の特性を調べて表１に示した。
【００６８】
このとき、試験は次のように行った。
【００６９】
熱伝導率：実施例１〜５及び比較例１〜６の熱伝導性樹脂シートを、所定枚数重ね合わせて、１７０℃、５ＭＰａ、６０分の条件で加熱、加圧して硬化させ、一体に成形した後、縦５ｍｍ×横５ｍｍ×厚さ１ｍｍの試験片を作製し、レーザーフラッシュ法にて熱伝導率を測定した。
【００７０】
銅箔引き剥がし強さ：実施例１〜５及び比較例１〜６で得られた熱伝導性樹脂シート５枚と３５μｍ銅箔（古河電工社製、商品名：ＧＰＳ）１枚とを、重ね合わせて、１７０℃、５ＭＰａ、６０分の条件で加熱、加圧して硬化させ、一体に成形した後、ＪＩＳ Ｃ６４８１に準拠して銅箔の基材からの９０度方向引きはがし強さを測定した。
【００７１】
半田耐熱性：銅箔引き剥がし強さで作成した積層板を用い、ＪＩＳ  Ｃ６４８１に準拠して半田耐熱性を確認した。３００℃の半田浴に１０秒間フロートさせてフクレの有無を調査した。評価は次の基準により示した。
【００７２】
○：フクレ無し、△：一部でフクレ、×：全てでフクレ
【図面の簡単な説明】
【００７３】
【図１】本発明の熱伝導性樹脂シートの一実施形態を示した断面図である。
【図２】本発明の熱伝導性樹脂シートの構成の変化を示した概略断面図である。
【図３】本発明の熱伝導性樹脂シートの製造方法を示した図である。
【図４】本発明の熱伝導板の製造方法を示した図である。
【図５】本発明の高熱伝導プリント配線板の製造方法を示した図である。
【図６】本発明の放熱部材の一実施形態を示した断面図である。
【符号の説明】
【００７４】
１…熱伝導性樹脂シート、２…炭素繊維、３…熱硬化性樹脂、４…無機充填材、５…炭素繊維ウェブ、６…炭素繊維不織布、７…金属板、８…離型フィルム、１０…熱伝導板、１１…積層体、２０…放熱部材、３０…金属張り熱伝導板、３１…銅箔、３２…カバーレイ、４０…熱伝導性プリント配線板、５１…発熱体
【図１】
2010053224.tif 000004
【図２】
2010053224.tif 000005
【図３】
2010053224.tif 000006
【図４】
2010053224.tif 000007
【図５】
2010053224.tif 000008
【図６】
2010053224.tif 000009